(57)【要約】  本発明は、滑り性に優れ、高い透明感を有するため使用時に白っぽくなるという問題を生じることがない薄片状粒子、及び、この薄片状粒子を含有する化粧料を提供する。  本発明は、平均摩擦係数が０．５０以下、かつ、全光線透過率が８５％以上であることを特徴とする薄片状粒子、及びそれを含有する化粧料である。上記薄片粒子は、マイカ、合成マイカ、セリサイト、タルク、硫酸バリウム及び酸化アルミニウムからなる群から選ばれる１種を基材粒子とする。  本発明により、優れた滑り性、透明性、マット性を備えた薄片状粒子を得ることができ、本発明の薄片状粒子を用いることによって、使用感、美観に優れた化粧料を得ることができる。【特許請求の範囲】
【請求項１】
平均摩擦係数が０．５０以下、かつ、全光線透過率が８５％以上であることを特徴とする薄片状粒子。
【請求項２】
薄片状粒子は、マイカ、合成マイカ、セリサイト、タルク、硫酸バリウム及び酸化アルミニウムからなる群から選ばれる１種を基材粒子とする請求項１記載の薄片状粒子。
【請求項３】
薄片状粒子は、基材粒子を０．１〜１５質量％の脂肪酸金属塩で表面処理することによって得られたものである請求項１又は２記載の薄片状粒子。
【請求項４】
三次元変角光沢計によって測定した−４５°入射光に対する受光角度０°における反射強度と受光角度４５°における反射強度の比（０°／４５°）が０．３０以上である請求項１、２又は３記載の薄片状粒子。
【請求項５】
請求項１、２、３又は４記載の薄片状粒子のうち少なくとも１種を含有する化粧料。
【発明の詳細な説明】
【技術分野】
【０００１】
本発明は、薄片状粒子及び化粧料に関する。
【背景技術】
【０００２】
薄片状粒子は、その形状のために肌への密着性、滑り性が良く、使用感が良好であることから、メイクアップ化粧料において広く使用されている。【０００３】
このような薄片状粒子としては、種々のものが知られているが、なかでも摩擦係数が小さい粒子は、滑り性が良好であることから、これを使用すると使用感が優れた化粧料を得ることができる。特に摩擦係数が小さい薄片状粒子としては、例えば、特許文献１に記載された窒化硼素等を挙げることができる。【０００４】
しかし、窒化硼素は滑り性が良好であるものの、透明感に劣るため、皮膚に適用したときに白っぽく見えるという欠点を有する。このため、透明感のある自然な仕上がりを得るためには、化粧料への配合量を多くすることは困難であった。一方、タルク、マイカ、セリサイト、硫酸バリウム、酸化アルミニウム等のその他の薄片状粒子は、透明性においては優れるものの、窒化硼素に比べると滑り性に劣るという欠点があった。すなわち、高い透明性と窒化硼素と同程度の良好な滑り性の両方の性質を兼ね備えた化粧料用の薄片状粒子は知られていなかった。【０００５】
窒化硼素粒子の使用感、付着性、化粧もちを向上させるために、表面を脂肪酸金属塩によって処理することが特許文献２に記載されている。しかし、このような処理によっては窒化硼素粒子の透明性は改善されず、透明性と滑り性の両方の性質を備えた薄片状粒子を得ることはできない。その他の化粧料用顔料の表面を脂肪酸金属塩によって処理することは、公知であるが（例えば、特許文献３等）、顔料の分散や付着性や撥水性の付与を目的とした脂肪酸金属塩による処理であり、滑り性に特化して改善を試みた例はなかった。【０００６】
【特許文献１】特公昭６２−４９２４７号公報
【特許文献２】特開２００３−４０７３６号公報
【特許文献３】特開昭６０−６９０１１号公報
【発明の開示】
【発明が解決しようとする課題】
【０００７】
本発明は、上記に鑑み、滑り性に優れ、高い透明感を有するため使用時に白っぽくなるという問題を生じることがない薄片状粒子、及び、この薄片状粒子を含有する化粧料を提供することを目的とするものである。
【課題を解決するための手段】
【０００８】
本発明は、平均摩擦係数が０．５０以下、かつ、全光線透過率が８５％以上であることを特徴とする薄片状粒子である。
上記薄片状粒子は、マイカ、合成マイカ、セリサイト、タルク、硫酸バリウム及び酸化アルミニウムからなる群から選ばれる１種を基材粒子とすることが好ましい。【０００９】
上記薄片状粒子は、基材粒子を０．１〜１５質量％の脂肪酸金属塩で表面処理することによって得られたものであることが好ましい。
上記薄片状粒子は、三次元変角光沢計によって測定した−４５°入射光に対する受光角度０°における反射強度と受光角度４５°における反射強度の比（０°／４５°）が０．３０以上であることが好ましい。
本発明は、上述した薄片状粒子のうち少なくとも１種を含有する化粧料でもある。
以下に、本発明を詳細に説明する。【００１０】
本発明の薄片状粒子は、滑り性に優れ、かつ透明性に優れるために、化粧料に配合したときに優れた使用感と、仕上がりを得ることができる。すなわち、これによってこれまで得られなかった透明で自然な仕上がりと高い滑り性を有することによる使用感とを両立することができるものである。【００１１】
また、本発明の薄片状粒子は、反射強度の比（０°／４５°）が高いものであることがより好ましい。このように反射強度の比（０°／４５°）の高い顔料はマット感を有する顔料であり、これを配合した化粧料はマット感のある仕上がりを得ることができる。この点で、光沢感が強く、マット感の得られない窒化硼素とは性質が大きく異なるものである。化粧料においては、テカリ感の少ないマットな仕上がりが要求されることも多いため、マット感を有する顔料への需要も大きい。【００１２】
本発明の薄片状粒子は、平均摩擦係数が０．５０以下である。本発明において、「平均摩擦係数」とは、摩擦感テスターＫＥＳ−ＳＥ（カトーテック株式会社製）を用いて、シリコーンゴム製摩擦子を用いて摩擦係数を測定した際の、摩擦係数の２０ｍｍ間の平均値である。平均摩擦係数の値が大きいほど滑り性が低いことを示している。上記平均摩擦係数が０．５０を超える場合には、滑り性が悪いという問題を生じる。上記平均摩擦係数は、０．４５以下であることがより好ましい。【００１３】
本発明の薄片状粒子は、流動パラフィンスモイルＰ−８０（松村石油研究所製）を用いてフーバー式マーラーにて混練し、濃度２０質量％のペーストを作成し、アプリケーターで厚さ２５μｍの薄膜を形成したときの全光線透過率が８５％以上の透明性を有する。全光線透過率が８５％以上であることによって、本発明の薄片状粒子を配合した化粧料は、使用した際に皮膚上で白くなるという問題を生じることがない。本発明において、全光線透過率は、ヘーズメーターＨＭ−１５０（村上色彩技術研究所製）を用いて、ＪＩＳ  Ｋ  ７３６１に準じた方法で測定することができる。上記全光線透過率は、８６．５％以上であることがより好ましい。【００１４】
本発明の薄片状粒子は、三次元変角光沢計によって測定した−４５°入射光に対する受光角度０°における反射強度と受光角度４５°における反射強度の比（０°／４５°）が０．３０以上であることが好ましい。すなわち、本発明の薄片状粒子は、このような性質を有する低光沢でマット感を有するものであることが好ましい。通常、粒子の反射強度の比（０°／４５°）が０．３０未満であると、艶がある粒子であることを示している。艶がある粒子は、粒子表面が平滑であり、滑り性は本来良好である。一方、粒子の反射強度の比（０°／４５°）が０．３０以上の場合、反射強度（散乱反射強度）が強く、艶のない粒子であることを示す。このような粒子は、粒子表面に凹凸があるため、滑り性は本来よくない。しかしながら、本発明の薄片状粒子は、上述の表面処理を施したものであるため、艶消し感を有しながら、良好な滑り性をも有するものであるため好ましい。このため、上記薄片状粒子を配合した化粧料は、滑り性が良好でありながら、マットな質感を表現することができるものである。上記受光角度０°強度、受光角度４５°強度は、試料を合成皮革等の素材上で化粧用パフ等で展ばすことによって配向させ、三次元変角光沢計ＧＰ−２００（村上色彩技術研究所製）により測定した試料の−４５°入射光に対する反射強度である。【００１５】
更に、上記薄片状粒子は、平均粒子長径が３〜４０μｍであり、平均粒子長径／平均粒子厚みが３〜３００であることが好ましい。上記平均粒子長径が３μｍ未満であると、化粧料に配合したときにきしみ感により滑り性が悪くなるおそれがある。上記平均粒子長径が４０μｍを超えると、化粧料に配合したときにざらつき感により滑り性が悪くなるおそれがある。【００１６】
上記平均粒子長径／平均粒子厚みが３未満であると、化粧料に配合したときにきしみ感により滑り性が悪くなるおそれがある。上記平均粒子長径／平均粒子厚みが３００を超えると、化粧料に配合したときにざらつき感により滑り性が悪くなるおそれがある。【００１７】
なお、上記平均粒子長径は、薄片粉末の走査型電子顕微鏡写真上に無作為に引いた直線上にある粒子３０個の最大径を平均して得られたものであり、上記平均粒子厚みは、同様にして粒子３０個の厚みを平均して得られたものである。【００１８】
上記薄片状粒子は、マイカ、合成マイカ、セリサイト、タルク、硫酸バリウム及び酸化アルミニウムからなる群から選ばれる１種を基材とするものであることが好ましい。上記基材粒子は、透明性に優れたものであることから、上記所定の範囲内の光透過性を有する粒子を得ることができる。【００１９】
これに対して、窒化硼素等は、平滑性に優れているものの、処理を施しても透明性を得ることは極めて困難であることから、本発明の目的に好適に使用することは困難である。【００２０】
本発明の薄片状粒子は、上述したマイカ、合成マイカ、セリサイト、タルク、硫酸バリウム及び酸化アルミニウムからなる群から選ばれる１種を基材粒子として用い、これらに表面処理を施すことによって平均摩擦係数を低減したものであることが好ましい。すなわち、未処理のマイカ、合成マイカ、セリサイト、タルク、硫酸バリウム及び酸化アルミニウムは、透明性には優れているが、窒化硼素ほどの高い滑り性は有していない顔料である。このような顔料に対して必要な表面処理を施すことによって、上述したような特性を有する薄片状粒子を得ることができる。このような粒子は、優れた滑り性、透明性を有するものであることから、メイクアップ化粧料に使用した場合には、優れた使用感、自然な仕上がりが得られる。また、なかでも、マット感を有する材料は、粒子表面が平滑性が悪かったり、粒子径の分布がブロードであったりするものが多く、滑り性は悪くなる傾向にある。このような材料に対して必要な表面処理を施すことによって、上述したような特性を有する薄片状粒子を得ることができる。このような粒子は、優れた滑り性、透明性に加え、優れたマット感をも有するものであるから、優れた使用感、自然でマットな仕上がりを得ることができる。【００２１】
上記基材粒子として使用されるマイカ、合成マイカ、セリサイト、タルク、硫酸バリウム及び酸化アルミニウムからなる群から選ばれる１種としては特に限定されず、化粧料原料として通常使用することができるグレードのものを使用することができる。市販のものとしては、例えば、合成マイカＰＤＭ−１０Ｓ（トピー工業社製）、セリサイトＦＳＥ（三信鉱工社製）、セリサイトＳＬ（堀江化工社製）、タルクＭｉｃｒｏ  Ａｃｅ  Ｐ−２（日本タルク社製）、板状硫酸バリウム・Ｈ（堺化学工業社製）等を挙げることができる。【００２２】
上記表面処理としては特に限定されるものではないが、脂肪酸金属塩による処理が好ましい。上記脂肪酸金属塩は、特に限定されないが、肌触りがよくなる点及び化粧料としたときの保存安定性の点から、アルキル基の炭素数が多い方が好ましく、特に炭素数１２以上のものがより好ましい。上記脂肪酸金属塩の脂肪酸部分としては、例えば、ラウリン酸、ミリスチン酸、パルミチン酸、ステアリン酸等の飽和脂肪酸、オレイン酸等の不飽和脂肪酸、イソステアリン酸等の分岐状脂肪酸等を好適に使用することができる。更に、やし油脂肪酸、牛脂脂肪酸、パーム油脂肪酸、パーム核油、パパス油等の天然由来の脂肪酸であってもよい。上記脂肪酸は、その１つを単独で使用してもよいし、２種以上を混合して用いてもよい。ラウリン酸塩、パルミチン酸塩、ステアリン酸塩が更に好ましく、なかでも、パルミチン酸塩、ステアリン酸塩が最も好ましい。上記脂肪酸金属塩の金属は特に限定されず、２価又は３価の金属の金属塩であることが好ましい。具体的には、例えば、カルシウム塩、マグネシウム塩、亜鉛塩、アルミニウム塩等を挙げることができる。なかでも、カルシウム塩、マグネシウム塩、アルミニウム塩が好ましい。【００２３】
上記基材粒子の脂肪酸金属塩による処理は、特に限定されないが、例えば、上記基材粒子を水中に懸濁させ、水溶性金属塩の水溶液及び塩基性水溶液を添加して塩基性に調整し、水溶性脂肪酸塩の水溶液を滴下することにより、脂肪酸金属塩皮膜を基材粒子表面に析出させる方法等によって行うことができる。【００２４】
具体的には、例えば、以下の方法により処理することができる。
（１）基材粒子を水中に懸濁させ、塩化マグネシウム、硫酸マグネシウム、硝酸マグネシウム、酢酸マグネシウム等のマグネシウム水溶性塩、又は、塩化カルシウム、硝酸カルシウム、酢酸カルシウム等のカルシウム水溶性塩を、処理後の薄片状粒子において脂肪酸金属塩が０．１〜１５質量％となるように適切な量を添加し、３０分以上かけてアルカリ添加し、ｐＨを１０〜１１に調整する。
（２）スラリー温度を５０〜８０℃になるまで加熱し、そこへ脂肪酸のナトリウム塩、カリウム塩、アンモニウム塩等の水溶性脂肪酸塩の水溶液を、処理後の薄片状粒子において脂肪酸金属塩が０．１〜１５質量％となるように適切な量を３０分以上かけて滴下し、３０分以上熟成する。
（３）熟成後、スラリーｐＨを酸でｐＨ７〜８に調整し、ろ過、洗浄、乾燥操作を行う。【００２５】
上記基材粒子は、処理後の薄片状粒子において０．１〜１５質量％となる脂肪酸金属塩で処理されることが好ましい。０．１質量％未満であると、滑り性の改善が不充分になるおそれがあり、１５質量％を超えると滑り性が悪くなる傾向がある。【００２６】
本発明は、上述した薄片状粒子の１種又は２種以上を含有する化粧料でもある。本発明の化粧料は、メイクアップ化粧料であることが特に好ましく、具体的には、ファンデーション、フェイスパウダー、化粧下地等のベースメイクアップ化粧料、口紅、アイシャドウ、チークカラー等のポイントメイクアップ化粧料を挙げることができる。本発明の化粧料において、上記薄片状粒子の含有量が１〜５０質量％であることが好ましい。【００２７】
本発明の化粧料は、上記薄片状粒子のほかに、上記平均摩擦係数、全光線透過率が上記範囲内ではない薄片状粒子、その他の形状の各種着色顔料、体質顔料を含有するものであってもよい。【００２８】
本発明の化粧料は、化粧料分野において使用することができる任意の着色顔料、体質顔料、水性成分、油性成分を併用するものであってもよい。【００２９】
上記着色顔料としては特に限定されず、例えば、無機白色顔料（例えば、二酸化チタン、酸化亜鉛等）；無機赤色系顔料（例えば、酸化鉄（ベンガラ）、チタン酸鉄等）；無機褐色系顔料（例えば、γ−酸化鉄等）；無機黄色系顔料（例えば、黄酸化鉄、黄土等）；無機黒色系顔料（例えば、黒酸化鉄、低次酸化チタン等）；無機紫色系顔料（例えば、マンゴバイオレット、コバルトバイオレット等）；無機緑色系顔料（例えば、酸化クロム、水酸化クロム、チタン酸コバルト等）；無機青色系顔料（例えば、群青、紺青等）；パール顔料（例えば、酸化チタンコーテッドマイカ、酸化チタンコーテッドオキシ塩化ビスマス、酸化チタンコーテッドタルク、着色酸化チタンコーテッドマイカ、オキシ塩化ビスマス、魚鱗箔等）；金属粉末顔料（例えば、アルミニウムパウダー、カッパーパウダー等）；ジルコニウム、バリウム又はアルミニウムレーキ等の有機顔料（例えば、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、及び青色４０４号などの有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号及び青色１号等）；天然色素（例えば、クロロフィル、β−カロチン等）等を挙げることができる。上記体質顔料としては特に限定されず、例えば、マイカ、合成マイカ、セリサイト、タルク、カオリン、炭酸カルシウム、炭酸マグネシウム、硫酸バリウム、酸化アルミニウム等を挙げることができる。【００３０】
上記水性成分及び油性成分としては特に限定されず、例えば、油分、界面活性剤、保湿剤、高級アルコール、金属イオン封鎖剤、天然及び合成高分子、水溶性及び油溶性高分子、紫外線吸収剤、各種抽出液、無機及び有機顔料、無機及び有機粘土鉱物、シリコーンで処理された無機及び有機顔料、有機染料等の色剤、防腐剤、酸化防止剤、色素、増粘剤、ｐＨ調整剤、香料、冷感剤、制汗剤、殺菌剤、皮膚賦活剤等の成分を含有するものであってもよい。具体的には、以下に列挙した配合成分の１種又は２種以上を任意に配合して常法により目的の化粧料を製造することが可能である。これらの配合成分の配合量は、本発明の効果を損なわない範囲であれば特に限定されない。【００３１】
上記油分としては特に限定されず、例えば、アボガド油、ツバキ油、タートル油、マカデミアナッツ油、トウモロコシ油、ミンク油、オリーブ油、ナタネ油、卵黄油、ゴマ油、パーシック油、小麦胚芽油、サザンカ油、ヒマシ油、アマニ油、サフラワー油、綿実油、エノ油、大豆油、落花生油、茶実油、カヤ油、コメヌカ油、シナギリ油、日本キリ油、ホホバ油、胚芽油、トリグリセリン、トリオクタン酸グリセリン、トリイソパルミチン酸グリセリン、カカオ脂、ヤシ油、馬脂、硬化ヤシ油、パーム油、牛脂、羊脂、硬化牛脂、パーム核油、豚脂、牛骨脂、モクロウ核油、硬化油、牛脚脂、モクロウ、硬化ヒマシ油、ミツロウ、カンデリラロウ、綿ロウ、カルナウバロウ、ベイベリーロウ、イボタロウ、鯨ロウ、モンタンロウ、ヌカロウ、ラノリン、カポックロウ、酢酸ラノリン、液状ラノリン、サトウキビロウ、ラノリン脂肪酸イソプロピル、ラウリン酸ヘキシル、還元ラノリン、ジョジョバロウ、硬質ラノリン、セラックロウ、ＰＯＥラノリンアルコールエーテル、ＰＯＥラノリンアルコールアセテート、ＰＯＥコレステロールエーテル、ラノリン脂肪酸ポリエチレングリコール、ＰＯＥ水素添加ラノリンアルコールエーテル、流動パラフィン、オゾケライト、プリスタン、パラフィン、セレシン、スクワレン、ワセリン、マイクロクリスタリンワックス等を挙げることができる。【００３２】
親油性非イオン界面活性剤としては特に限定されず、例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等のソルビタン脂肪酸エステル類、モノ綿実油脂肪酸グリセリン、モノエルカ酸グリセリン、セスキオレイン酸グリセリン、モノステアリン酸グリセリン、α，α’−オレイン酸ピログルタミン酸グリセリン、（ステアリン酸／リンゴ酸）グリセリン等のグリセリン脂肪酸エステル類、モノステアリン酸プロピレングリコール等のプロピレングリコール脂肪酸エステル類、硬化ヒマシ油誘導体、グリセリンアルキルエーテル等を挙げることができる。【００３３】
親水性非イオン界面活性剤としては特に限定されず、例えば、ＰＯＥソルビタンモノオレエート、ＰＯＥ−ソルビタンモノステアレート、ＰＯＥ−ソルビタンモノオレエート、ＰＯＥ−ソルビタンテトラオレエート等のＰＯＥソルビタン脂肪酸エステル類、ＰＯＥ−ソルビットモノラウレート、ＰＯＥ−ソルビットモノオレエート、ＰＯＥ−ソルビットペンタオレエート、ＰＯＥ−ソルビットモノステアレート等のＰＯＥソルビット脂肪酸エステル類、ＰＯＥ−グリセリンモノステアレート、ＰＯＥ−グリセリンモノイソステアレート、ＰＯＥ−グリセリントリイソステアレート等のＰＯＥグリセリン脂肪酸エステル類、ＰＯＥモノオレエート、ＰＯＥジステアレート、ＰＯＥモノジオレエート、システアリン酸エチレングリコール等のＰＯＥ脂肪酸エステル類、ＰＯＥラウリルエーテル、ＰＯＥオレイルエーテル、ＰＯＥステアリルエーテル、ＰＯＥベヘニルエーテル、ＰＯＥ２−オクチルドデシルエーテル、ＰＯＥコレスタノールエーテル等のＰＯＥアルキルエーテル類、ＰＯＥオクチルフェニルエーテル、ＰＯＥノニルフェニルエーテル、ＰＯＥジノニルフェニルエーテル等のＰＯＥアルキルフェニルエーテル類、ブルロニック等のプルアロニック型類、ＰＯＥ・ＰＯＰセチルエーテル、ＰＯＥ・ＰＯＰ２−デシルテトラデシルエーテル、ＰＯＥ・ＰＯＰモノブチルエーテル、ＰＯＥ・ＰＯＰ水添ラノリン、ＰＯＥ・ＰＯＰグリセリンエーテル等のＰＯＥ・ＰＯＰアルキルエーテル類、テトロニック等のテトラＰＯＥ・テトラＰＯＰエチレンジアミン縮合物類、ＰＯＥヒマシ油、ＰＯＥ硬化ヒマシ油、ＰＯＥ硬化ヒマシ油モノイソステアレート、ＰＯＥ硬化ヒマシ油トリイソステアレート、ＰＯＥ硬化ヒマシ油モノピログルタミン酸モノイソステアリン酸ジエステル、ＰＯＥ硬化ヒマシ油マレイン酸等のＰＯＥヒマシ油硬化ヒマシ油誘導体、ＰＯＥソルビットミツロウ等のＰＯＥミツロウ・ラノリン誘導体、ヤシ油脂肪酸ジエタノールアミド、ラウリン酸モノエタノールアミド、脂肪酸イソプロパノールアミド等のアルカノールアミド、ＰＯＥプロピレングリコール脂肪酸エステル、ＰＯＥアルキルアミン、ＰＯＥ脂肪酸アミド、ショ糖脂肪酸エステル、ＰＯＥノニルフェニルホルムアルデヒド縮合物、アルキルエトキシジメチルアミンオキシド、トリオレイルリン酸等を挙げることができる。【００３４】
その他の界面活性剤としては、例えば、脂肪酸セッケン、高級アルキル硫酸エステル塩、ＰＯＥラウリル硫酸トリエタノールアミン、アルキルエーテル硫酸エステル塩等のアニオン界面活性剤、アルキルトリメチルアンモニウム塩、アルキルピリジニウム塩、アルキル四級アンモニウム塩、アルキルジメチルベンジルアンモニウム塩、ＰＯＥアルキルアミン、アルキルアミン塩、ポリアミン脂肪酸誘導体等のカチオン界面活性剤、及び、イミダゾリン系両性界面活性剤、ベタイン系界面活性剤等の両性界面活性剤を安定性及び皮膚刺激性に問題のない範囲で配合してもよい。【００３５】
上記保湿剤としては特に限定されず、例えば、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、短鎖可溶性コラーゲン、ジグリセリン（ＥＯ）ＰＯ付加物、イザヨイバラ抽出物、セイヨウノコギリソウ抽出物、メリロート抽出物等を挙げることができる。【００３６】
上記高級アルコールとしては特に限定されず、例えば、ラウリルアルコール、セチルアルコール、ステアリルアルコール、ベヘニルアルコール、ミリスチルアルコール、オレイルアルコール、セトステアリルアルコール等の直鎖アルコール、モノステアリルグリセリンエーテル（バチルアルコール）、２−デシルテトラデシノール、ラノリンアルコール、コレステロール、フィトステロール、ヘキシルドデカノール、イソステアリルアルコール、オクチルドデカノール等の分枝鎖アルコール等を挙げることができる。【００３７】
金属イオン封鎖剤としては特に限定されず、例えば、１−ヒドロキシエタン−１，１−ジフォスホン酸、１−ヒドロキシエタン−１，１−ジフォスホン酸四ナトリウム塩、クエン酸ナトリウム、ポリリン酸ナトリウム、メタリン酸ナトリウム、グルコン酸、リン酸、クエン酸、アスコルビン酸、コハク酸、エデト酸等を挙げることができる。【００３８】
上記天然の水溶性高分子としては特に限定されず、例えば、アラビアガム、トラガカントガム、ガラクタン、グアガム、キャロブガム、カラヤガム、カラギーナン、ペクチン、カンテン、クインスシード（マルメロ）、アルゲコロイド（カッソウエキス）、デンプン（コメ、トウモロコシ、バレイショ、コムギ）等の植物系高分子、キサンタンガム、デキストラン、サクシノグルカン、プルラン等の微生物系高分子、コラーゲン、カゼイン、アルブミン、ゼラチン等の動物系高分子を挙げることができる。【００３９】
半合成の水溶性高分子としては特に限定されず、例えば、カルボキシメチルデンプン、メチルヒドロキシプロピルデンプン等のデンプン系高分子、メチルセルロース、ニトロセルロース、エチルセルロース、メチルヒドロキシプロピルセルロース、ヒドロキシエチルセルロース、セルロース硫酸ナトリウム、ヒドロキシプロピルセルロース、カルボキシメチルセルロースナトリウム（ＣＭＣ）、結晶セルロース、セルロース末等のセルロース系高分子、アルギン酸ナトリウム、アルギン酸プロピレングリコールエステル等のアルギン酸系高分子等を挙げることができる。【００４０】
合成の水溶性高分子としては特に限定されず、例えば、ポリビニルアルコール、ポリビニルメチルエーテル、ポリビニルピロリドン等のビニル系高分子、ポリエチレングリコール２０，０００、４０，０００、６０，０００等のポリオキシエチレン系高分子、ポリオキシエチレンポリオキシプロピレン共重合体等の共重合系高分子、ポリアクリル酸ナトリウム、ポリエチルアクリレート、ポリアクリルアミド等のアクリル系高分子、ポリエチレンイミン、カチオンポリマー等を挙げることができる。【００４１】
無機の水溶性高分子としては特に限定されず、例えば、ベントナイト、ケイ酸Ａ１Ｍｇ（ビーガム）、ラポナイト、ヘクトライト、無水ケイ酸等を挙げることができる。【００４２】
紫外線吸収剤としては特に限定されず、例えば、パラアミノ安息香酸（以下ＰＡＢＡと略す）、ＰＡＢＡモノグリセリンエステル、Ｎ，Ｎ−ジプロポキシＰＡＢＡエチルエステル、Ｎ，Ｎ−ジエトキシＰＡＢＡエチルエステル、Ｎ，Ｎ−ジメチルＰＡＢＡエチルエステル、Ｎ，Ｎ−ジメチルＰＡＢＡブチルエステル等の安息香酸系紫外線吸収剤；ホモメンチル−Ｎ−アセチルアントラニレート等のアントラニル酸系紫外線吸収剤；アミルサリシレート、メンチルサリシレート、ホモメンチルサリシレート、オクチルサリシレート、フェニルサリシレート、ベンジルサリシレート、ｐ−イソプロパノールフェニルサリシレート等のサリチル酸系紫外線吸収剤；オクチルシンナメート、エチル−４−イソプロピルシンナメート、メチル−２，５−ジイソプロピルシンナメート、エチル−２，４−ジイソプロピルシンナメート、メチル−２，４−ジイソプロピルシンナメート、プロピル−ｐ−メトキシシンナメート、イソプロピル−ｐ−メトキシシンナメート、イソアミル−ｐ−メトキシシンナメート、オクチル−ｐ−メトキシシンナメート（２−エチルヘキシル−ｐ−メトキシシンナメート）、２−エトキシエチル−ｐ−メトキシシンナメート、シクロヘキシル−ｐ−メトキシシンナメート、エチル−α−シアノ−β−フェニルシンナメート、２−エチルヘキシル−α−シアノ−β−フェニルシンナメート、グリセリルモノ−２−エチルヘキサノイル−ジパラメトキシシンナメート等の桂皮酸系紫外線吸収剤；２，４−ジヒドロキシベンゾフェノン、２，２’−ジヒドロキシ−４−メトキシベンゾフェノン、２，２’−ジヒドロキシ−４，４’−ジメトキシベンゾフェノン、２，２’，４，４’−テトラヒドロキシベンゾフェノン、２−ヒドロキシ−４−メトキシベンゾフェノン、２−ヒドロキシ−４−メトキシ−４’−メチルベンゾフェノン、２−ヒドロキシ−４−メトキシベンゾフェノン−５−スルホン酸塩、４−フェニルベンゾフェノン、２−エチルヘキシル−４’−フェニル−ベンゾフェノン−２−カルボキシレート、２−ヒドロキシ−４−ｎ−オクトキシベンゾフェノン、４−ヒドロキシ−３−カルボキシベンゾフェノン等のベンゾフェノン系紫外線吸収剤；３−（４’−メチルベンジリデン）−ｄ，ｌ−カンファー、３−ベンジリデン−ｄ，ｌ−カンファー、ウロカニン酸、ウロカニン酸エチルエステル、２−フェニル−５−メチルベンゾキサゾール、２，２’−ヒドロキシ−５−メチルフェニルベンゾトリアゾール、２−（２’−ヒドロキシ−５’−ｔ−オクチルフェニル）ベンゾトリアゾール、２−（２’−ヒドロキシ−５’−メチルフェニルベンゾトリアゾール、ジベンザラジン、ジアニソイルメタン、４−メトキシ−４’−ｔ−ブチルジベンゾイルメタン、５−（３，３−ジメチル−２−ノルボルニリデン）−３−ペンタン−２−オン等を挙げることができる。【００４３】
各種の抽出液としては特に限定されず、例えば、ドクダミエキス、オウバクエキス、オドリコソウエキス、カンゾウエキス、シャクヤクエキス、サボンソウエキス、ヘチマエキス、キナエキス、ユキノシタエキス、クララエキス、コウホネエキス、ウイキョウエキス、サクラソウエキス、バラエキス、ジオウエキス、レモンエキス、シコンエキス、アロエエキス、ショウブ根エキス、ユーカリエキス、スギナエキス、セージエキス、タイムエキス、茶エキス、海藻エキス、キューカンバーエキス、チョウジエキス、キイチゴエキス、メリッサエキス、ニンジンエキス、マロニエエキス、モモエキス、桃葉エキス、クワエキス、ヤグリマギクエキス、ハマメリスエキス、プラセンタエキス、胸腺抽出物、シルク抽出液、甘草エキス等を挙げることができる。【００４４】
その他の成分としては特に限定されず、例えば、ビタミンＡ油、レチノール、パルミチン酸レチノール、イノシット、塩酸ピリドキシン、ニコチン酸ベンジル、ニコチン酸アミド、ニコチン酸ＤＬ−α−トコフェロール、アスコルビン酸リン酸マグネシウム、２−Ｏ−α−Ｄ−グルコピラノシル−Ｌ−アスコルビン酸、ビタミンＤ２（エルゴカシフェロール）、ＤＬ−α−トコフェロール、酢酸ＤＬ−α−トコフェロール、パントテン酸、ビオチン等のビタミン類；エストラジオール、エチニルエストラジオール等のホルモン；アルギニン、アスパラギン酸、シスチン、システイン、メチオニン、セリン、ロイシン、トリプトファン等のアミノ酸；アラントイン、アズレン、グリチルリチン酸等の抗炎症剤、アルブチン等の美白剤；タンニン酸等の収斂剤；カーボンブラック等の無機顔料；ラウリン酸、ミリスチン酸、パルミチン酸、ステアリン酸、オレイン酸、イソステアリン酸等の脂肪酸、並びに、そのナトリウム塩、カリウム塩、カルシウム塩、マグネシウム塩、ストロンチウム塩、バリウム塩；Ｌ−メントール、カンフル等の清涼剤やイオウ、塩化リゾチーム、塩化ピリドキシン等；シリコーンオイルを挙げることができる。【００４５】
本発明の薄片状粒子は、平均摩擦係数が０．５０以下で全光線透過率８５％以上の薄片状粒子を主成分として含有するため、優れた滑り性、透明性を有する。このため、化粧料に配合したときに、使用感、仕上がり外観に優れた性質を有するものである。更に、−４５°入射光に対する反射強度の比（０°／４５°）が０．３０以上のものとすると、マット感にも優れた化粧料を得ることができる。これによって、これまでにない使用感と仕上がり外観を有する化粧料を提供するものである。
【発明の効果】
【００４６】
本発明により、優れた滑り性、透明性、マット性を備えた薄片状粒子を得ることができた。本発明の薄片状粒子を用いることによって、使用感、美観に優れた化粧料を得ることができる。
【発明を実施するための最良の形態】
【００４７】
薄片状粒子の製造
実施例１
板状硫酸バリウム・Ｈ  １００ｇ（平均摩擦係数０．６１：堺化学工業社製）をイオン交換水２Ｌに懸濁させ、塩化マグネシウム六水和物７．１ｇをイオン交換水５０ｍＬに溶解した水溶液を添加した後、１質量％のＮａＯＨ水溶液をｐＨ１０〜１１となるように３０ｍｉｎかけて添加した。７０℃に昇温後、ヤシ油脂肪酸カリウム５．８ｇをイオン交換水５０ｍＬに溶解した液を３０ｍｉｎかけて添加した。添加終了後、３０ｍｉｎ熟成し、１質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径７．３μｍ、平均粒子長径／平均粒子厚み８．３、平均摩擦係数０．４２、全光線透過率８９．８、三次元変角光沢計によって測定した−４５°入射光に対する受光角度０°における反射強度と受光角度４５°における反射強度の比（０°／４５°）が０．３７であった。【００４８】
実施例２
板状硫酸バリウム・Ｈ  １００ｇ（平均摩擦係数０．６１）をイオン交換水２Ｌに懸濁させ、塩化カルシウム二水和物４．９ｇをイオン交換水５０ｍＬに溶解した水溶液を添加した後、１質量％のＮａＯＨ水溶液をｐＨ１０〜１１となるように３０ｍｉｎかけて添加した。７０℃に昇温後、ミリスチン酸カリウム５．９ｇをイオン交換水５０ｍＬに溶解した液を３０ｍｉｎかけて添加した。添加終了後、３０ｍｉｎ熟成し、１質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径７．０μｍ、平均粒子長径／平均粒子厚み７．７、平均摩擦係数０．４４、全光線透過率８９．７、三次元変角光沢計によって測定した−４５°入射光に対する受光角度０°における反射強度と受光角度４５°における反射強度の比（０°／４５°）が０．３７であった。【００４９】
実施例３
板状硫酸バリウム・Ｈ  １００ｇ（平均摩擦係数０．６１）をイオン交換水２Ｌに懸濁させ、塩化カルシウム二水和物３．３ｇをイオン交換水５０ｍＬに溶解した水溶液を添加した後、１質量％のＮａＯＨ水溶液をｐＨ１０〜１１となるように３０ｍｉｎかけて添加した。７０℃に昇温後、パルミチン酸カリウム４．４ｇをイオン交換水５０ｍＬに溶解した液を３０ｍｉｎかけて添加した。添加終了後、３０ｍｉｎ熟成し、１質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径７．７μｍ、平均粒子長径／平均粒子厚み８．０、平均摩擦係数０．４５、全光線透過率８９．５、三次元変角光沢計によって測定した−４５°入射光に対する受光角度０°における反射強度と受光角度４５°における反射強度の比（０°／４５°）が０．３７であった。【００５０】
実施例４
セリサイトＦＳＥ  １００ｇ（平均摩擦係数０．７７：三信鉱工社製）をイオン交換水２Ｌに懸濁させ、塩化マグネシウム六水和物７．０ｇをイオン交換水５０ｍＬに溶解した水溶液を添加した後、１質量％のＮａＯＨ水溶液をｐＨ１０〜１１となるように３０ｍｉｎかけて添加した。７０℃に昇温後、ステアリン酸ナトリウム７．０ｇをイオン交換水５０ｍＬに溶解した液を３０ｍｉｎかけて添加した。添加終了後、３０ｍｉｎ熟成し、１質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径１４．７μｍ、平均粒子長径／平均粒子厚み４７、平均摩擦係数０．４８、全光線透過率８７．８、三次元変角光沢計によって測定した−４５°入射光に対する受光角度０°における反射強度と受光角度４５°における反射強度の比（０°／４５°）が０．３５であった。【００５１】
比較例１
板状硫酸バリウム・Ｈ  １００ｇ（平均摩擦係数０．６１）をイオン交換水２Ｌに懸濁させ、塩化マグネシウム六水和物７．１ｇをイオン交換水５０ｍＬに溶解した水溶液を添加した後、１質量％のＮａＯＨ水溶液をｐＨ１０〜１１となるように５ｍｉｎかけて添加した。７０℃に昇温後、ヤシ油脂肪酸カリウム５．８ｇをイオン交換水５０ｍＬに溶解した液を３０ｍｉｎかけて添加した。添加終了後、３０ｍｉｎ熟成し、１質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径７．０μｍ、平均粒子長径／平均粒子厚み８．１、平均摩擦係数０．５６、全光線透過率８９．５、三次元変角光沢計によって測定した−４５°入射光に対する受光角度０°における反射強度と受光角度４５°における反射強度の比（０°／４５°）が０．４０であった。【００５２】
比較例２
板状硫酸バリウム・Ｈ  １００ｇ（平均摩擦係数０．６１）をイオン交換水２Ｌに懸濁させ、塩化マグネシウム六水和物７．１ｇをイオン交換水５０ｍＬに溶解した水溶液を添加した後、１質量％のＮａＯＨ水溶液をｐＨ１０〜１１となるように３０ｍｉｎかけて添加した。７０℃に昇温後、ヤシ油脂肪酸カリウム５．８ｇｇをイオン交換水５０ｍＬに溶解した液を５ｍｉｎかけて添加した。添加終了後、３０ｍｉｎ熟成し、１質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径７．３μｍ、平均粒子長径／平均粒子厚み８．６、平均摩擦係数０．５５、全光線透過率８９．８、三次元変角光沢計によって測定した−４５°入射光に対する受光角度０°における反射強度と受光角度４５°における反射強度の比（０°／４５°）が０．３９であった。【００５３】
比較例３
板状硫酸バリウム・Ｈ  １００ｇ（平均摩擦係数０．６１）をイオン交換水２Ｌに懸濁させ、塩化マグネシウム六水和物７．１ｇをイオン交換水５０ｍＬに溶解した水溶液を添加した後、７０℃に昇温し、ヤシ油脂肪酸カリウム５．８ｇをイオン交換水５０ｍＬに溶解した液を３０ｍｉｎかけて添加した。添加終了後、３０ｍｉｎ熟成し、ろ過、水洗（洗浄液が０．１ｍＳ／ｃｍ以下になるまで）、乾燥し、薄片状粒子を得た。得られた薄片状粒子は平均粒子長径７．２μｍ、平均粒子長径／平均粒子厚み８．５、平均摩擦係数０．５４、全光線透過率８９．８、三次元変角光沢計によって測定した−４５°入射光に対する受光角度０°における反射強度と受光角度４５°における反射強度の比（０°／４５°）が０．３８であった。【００５４】
比較例４
板状硫酸バリウム・Ｈ  １００ｇ（平均摩擦係数０．６１）をイオン交換水２Ｌに懸濁させ、塩化カルシウム二水和物０．０４ｇをイオン交換水５０ｍＬに溶解した水溶液を添加した後、０．３質量％のＮａＯＨ水溶液をｐＨ１０〜１１となるように３０ｍｉｎかけて添加した。７０℃に昇温後、パルミチン酸カリウム０．０５ｇをイオン交換水５０ｍＬに溶解した液を３０ｍｉｎかけて添加した。添加終了後、３０ｍｉｎ熟成し、０．３質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径７．９μｍ、平均粒子長径／平均粒子厚み８．４、平均摩擦係数０．５９、全光線透過率８９．８、三次元変角光沢計によって測定した−４５°入射光に対する受光角度０°における反射強度と受光角度４５°における反射強度の比（０°／４５°）が０．３９であった。【００５５】
比較例５
セリサイトＦＳＥ  １００ｇ（平均摩擦係数０．７７）をイオン交換水２Ｌに懸濁させ、塩化マグネシウム六水和物２５．４ｇをイオン交換水５０ｍＬに溶解した水溶液を添加した後、３質量％のＮａＯＨ水溶液をｐＨ１０〜１１となるように３０ｍｉｎかけて添加した。７０℃に昇温後、ステアリン酸ナトリウム２４．３ｇをイオン交換水５０ｍＬに溶解した液を３０ｍｉｎかけて添加した。添加終了後、３０ｍｉｎ熟成し、１質量％の硫酸水溶液でｐＨが７〜８になるように調整後、ろ過、水洗（洗浄液が０．１ｍＳ／ｃｍ以下になるまで）、乾燥し、薄片状粒子を得た。得られた薄片状粒子は平均粒子長径１５．３μｍ、平均粒子長径／平均粒子厚み５１、平均摩擦係数０．７２、全光線透過率８７．４、三次元変角光沢計によって測定した−４５°入射光に対する受光角度０°における反射強度と受光角度４５°における反射強度の比（０°／４５°）が０．３８であった。【００５６】
参考例１
窒化硼素ＣＲＥＡＭ  ＢＬＡＮＣＨ（水島合金鉄社製）は平均粒子長径９．５μｍ、平均粒子長径／平均粒子厚み４６、平均摩擦係数０．５０、全光線透過率７５．９、三次元変角光沢計によって測定した−４５°入射光に対する受光角度０°における反射強度と受光角度４５°における反射強度の比（０°／４５°）が０．２４であった。【００５７】
得られた薄片状粒子の平均摩擦係数、全光線透過率、反射強度の比（０°／４５°）は、以下の方法により測定した。
平均摩擦係数の算出
スライドガラスに２５ｍｍ幅の両面テープを貼り、薄片状粒子を載せ、化粧用パフで展ばし、摩擦感テスターＫＥＳ−ＳＥ（カトーテック社製）でシリコーンゴム製摩擦子を用いて摩擦係数を測定し、摩擦係数（μ）の２０ｍｍ間の平均値から、平均摩擦係数を算出した。
基材粒子として使用した板状硫酸バリウム・Ｈ（粒子径５〜１０μｍ、堺化学工業社製）の平均摩擦係数は、０．５６であった。【００５８】
全光線透過率の測定
薄片状粒子２ｇ、流動パラフィンスモイルＰ−８０（松村石油研究所社製）８ｇをフーバー式マーラーにて混練し、アプリケーターで厚さ２５μｍの薄膜を形成し、ヘーズメーターＨＭ−１５０（村上色彩技術研究所製）を使用して、全光線透過率を測定した。【００５９】
反射強度の比（０°／４５°）の測定
試料をサプレーレ（プロテインパウダー配合ポリウレタン被覆合成皮革）（出光テクノファイン社製）に載せ、化粧用スポンジで均一に展ばし、三次元変角光沢計ＧＰ−２００（村上色彩技術研究所製）を用いて−４５°入射光に対する反射強度を測定した。受光角度０°強度／受光角度４５°強度比を算出した。上記比が大きいほど、マット感が強いことを示す。
セリサイト  ＦＳＥ、板状硫酸バリウム・Ｈは、窒化硼素と比べて、マット感が強いことが分かる。【００６０】
さらに、得られた薄片状粒子における脂肪酸金属塩の処理量を表１に示す。【００６１】
【表１】
2008099467.tif 000002
【００６２】
化粧料の製造
下記表２の処方物について成分（１）〜（７）を混合粉砕して、高速ブレンダーに移し、更に成分（８）〜（１０）を８０℃で混合溶解したものを加えて均一に混合した。単位は質量％。この混合物に成分（１１）を加え混合した後再び粉砕し、篩に通した。これを金皿に圧縮成型し、化粧料（実施例５〜８、比較例６〜１０、参考例２）を製造した。【００６３】
化粧料の評価
１５人のパネリストにより、得られた化粧料の滑り性、マット感及び透明性について評価を行った。結果を下記表２に示す。評価は以下の基準で行った。◎大変良い、○良い、△普通、×悪い【００６４】
【表２】
2008099467.tif 000003
【００６５】
表２より、滑り性、マット感及び透明性に優れた化粧料が得られることが明らかとなった。
【産業上の利用可能性】
【００６６】
本発明により、優れた滑り性、透明性、マット性を備えた薄片状粒子を得ることができた。本発明の薄片状粒子を用いることによって、使用感、美観に優れた化粧料を得ることができる。
【国際調査報告】
2008099467.tif 000004
2008099467.tif 000005
2008099467.tif 000006
2008099467.tif 000007